(57)【要約】【課題】墨塗剤除去として、光学レンズ形状、寸法、外観やＡＲコートに影響なく、墨塗剤のみを除去し、それも、シンナーや塩素系溶剤などより引火性、健康被害、環境への影響が少なく、低い温度条件下で処理できる、墨塗剤の水系剥離用処理剤を提供する。【解決手段】（ａ）無機アルカリ剤、（ｂ）ベンジルアルコール、（ｃ）ケイ酸塩、（ｄ）エチレングリコール、（ｅ）安息香酸ナトリウムを含有し、残部水であることを特徴とする墨塗剤の水系剥離用処理剤。【選択図】なし【特許請求の範囲】
【請求項１】
（ａ）無機アルカリ剤、（ｂ）ベンジルアルコール、（ｃ）ケイ酸塩、（ｄ）エチレングリコール、（ｅ）安息香酸ナトリウムを含有し、残部水であることを特徴とする墨塗剤の水系剥離用処理剤。
【請求項２】
（ａ）無機アルカリ剤を１．０〜５．０質量％、（ｂ）ベンジルアルコールを１０〜７５質量％、（ｃ）ケイ酸塩を０．１〜５．０質量％、（ｄ）エチレングリコールを５．０〜３５質量％、（ｅ）安息香酸ナトリウムを１．０〜２０質量％含有し、残部水であることを特徴とする請求項１記載の墨塗剤の水系剥離用処理剤。
【請求項３】
請求項１又は２において、水と安息香酸ナトリウムの比が３／７〜９／１であり、かつベンジルアルコールを１０〜７０質量％含有することを特徴とする墨塗剤の水系剥離用処理剤。
【請求項４】
請求項１から３のいずれか１項に記載の墨塗剤の水系剥離用処理剤を用いて被処理物を浸漬剥離処理することを特徴とする墨塗剤の剥離方法。
【発明の詳細な説明】
【技術分野】
【０００１】
本発明は、光学レンズに塗布した墨塗剤の水系剥離用処理剤およびその墨塗剤の剥離方法に関する。
【背景技術】
【０００２】
カメラ、顕微鏡、望遠鏡などに用いられる光学レンズは、光学レンズに入射する光の一部が光学レンズの外周面において乱反射し、これがフレア、ゴースト等を発生する原因となっている。乱反射は、光学素子の屈折率が高くなる程多くなるので、特に高屈折率ガラスで形成された光学素子では、上記フレア、ゴースト等の有害光による障害が問題となっている。これらフレア、ゴースト等を引き起こす乱反射を防ぎ、光学性能を高めるために墨塗剤と呼ばれている内面反射防止塗料を光学レンズの外周面などに塗布することが行われている。
【０００３】
墨塗剤と呼ばれている内面反射防止塗料は、カーボンブラックを主顔料にして黒色度をもたらされた塗料が一般的であり、また、塗料に使用される樹脂としては、アクリル樹脂、エポキシ樹脂、メラミン樹脂、アルキド樹脂及びその変性物、これらの混合物など、一般的な塗料に用いられる樹脂が用いられている。また、これらの樹脂は、硬化剤を添加及び加熱させて硬化(高分子化)し強固な被膜となる。
【０００４】
墨塗剤と呼ばれている内面反射防止塗料は、光学レンズの加工工程において粗削り工程、研磨工程、芯取り工程、ＡＲコートと呼ばれる反射防止膜の蒸着工程後の最終工程で、墨塗剤の塗布工程として処理されている。このように墨塗剤の塗布工程が光学ガラスの加工工程の最終工程においてなされるため、墨塗剤の塗布不良が発生すると損失が大きく、墨塗剤除去のリペアが必要となってきている。それも、それまでの工程により形成した光学レンズの形状、寸法、外観やＡＲコートには影響なく、墨塗剤だけを除去するリペアが必要とされている。
【０００５】
従来、墨塗剤除去のリペアには、シンナーや塩素系溶剤を用いて墨塗剤を除去することが行われているが、手拭作業により行われるため作業効率が悪く、かつ作業者への健康被害、環境問題が発生し、排気装置、溶剤回収装置などの対策が必要となり問題が多かった。また、ガラス用強アルカリ剤による処理もなされているが、光学レンズ形状、寸法、外観やＡＲコートに影響しダメージを与えてしまうことがあり、墨塗剤を除去してもそのままでは再利用できないという問題が生じていた。
【０００６】
特許文献１には、（ａ）Ｎ−メチル−２−ピロリドン、ノルマルプロピルブロマイド、γ−ブチロラクトン、モノエタノールアミン、ジエタノールアミン、及びトリエタノールアミンからなる群より選択される有機溶媒３０質量％〜９５質量％、（ｂ）塩基性無機化合物０．５質量％〜５．０質量％、並びに（ｃ）グリセリン４．５質量％〜６５質量％からなる樹脂溶解用溶剤として、加熱硬化させた溶解・剥離除去が困難なエポキシ樹脂などの合成樹脂、及びレンズ内面反射防止エポキシ系硬化塗膜等を除去するのに１００℃以上の加熱条件下で適用する溶剤組成物が提案されている。
【０００７】
特許文献２には、（ａ）Ｎ−メチル−２−ピロリドン、γ−ブチロラクトン、エチレングリコール、及びジエチレングリコールからなる群より選択される１種以上の有機溶媒７０質量％〜９９．５質量％、及び（ｂ）Ｎ，Ｎ−ビス（２−ヒドロキシエチル）−Ｎ−シクロヘキシルアミン、ジアザビシクロウンデセン、及びジアザビシクロノネンからなる群より選択される１種以上の塩基性有機化合物０．５質量％〜３０質量％からなる樹脂溶解用溶剤組成物として、加熱硬化させた溶解・剥離除去が困難なエポキシ樹脂などの合成樹脂、及びレンズ内面反射防止エポキシ系硬化塗膜等を除去するのに１００℃以上の加熱条件下で適用する溶剤組成物が提案されている。
【０００８】
特許文献１、２のいずれも墨塗剤の溶解・剥離に効果があるとしているものの、いずれも１００℃以上の加熱条件下の高温で処理することにより溶解・剥離効果を上昇させることができるとし、特許文献１では、試験例２としてレンズ墨塗りの墨除去試験を８０℃で１時間の加熱処理を行うことが開示されており、剥離・除去作業に高温での処理を必要とし、処理エネルギー効率が悪く、作業環境の悪化という問題も生じていた。  
【先行技術文献】
【特許文献】
【０００９】
【特許文献１】特開２０１３−７５９５０号公報
【特許文献２】特開２０１３−９１７２７号公報
【発明の概要】
【発明が解決しようとする課題】
【００１０】
本発明は、墨塗剤の除去として光学レンズ形状、寸法、外観やＡＲコートに影響なく、墨塗剤のみを除去し、墨塗剤の剥離・除去後そのままで再利用でき、それも、従来より低い温度条件下で処理できる、墨塗剤の水系剥離用処理剤およびその墨塗剤の剥離方法を提供することを課題とする。
【課題を解決するための手段】
【００１１】
本発明者らは、上記課題を解決するために鋭意検討した結果、（ａ）無機アルカリ剤、（ｂ）ベンジルアルコール、（ｃ）ケイ酸塩、（ｄ）エチレングリコール、（ｅ）安息香酸ナトリウムを含有し、残部水であることを特徴とする墨塗剤の水系剥離用処理剤が、光学レンズに塗布した墨塗剤の水系剥離用処理剤として、光学レンズ形状、寸法、外観やＡＲコートに影響なく、墨塗剤のみを除去できることを見出し本発明に至った。
【００１２】
すなわち、本発明は、次のとおりのものである。  
［１］  （ａ）無機アルカリ剤、（ｂ）ベンジルアルコール、（ｃ）ケイ酸塩、（ｄ）エチレングリコール、（ｅ）安息香酸ナトリウムを含有し、残部水であることを特徴とする墨塗剤の水系剥離用処理剤。
［２］  （ａ）無機アルカリ剤を１．０〜５．０質量％、（ｂ）ベンジルアルコールを１０〜７５質量％、（ｃ）ケイ酸塩を０．１〜５．０質量％、（ｄ）エチレングリコールを５．０〜３５質量％、（ｅ）安息香酸ナトリウムを１．０〜２０質量％含有し、残部水であることを特徴とする項［１］記載の墨塗剤の水系剥離用処理剤。
［３］  項［１］又は項［２］において、水と安息香酸ナトリウムの比が３／７〜９／１であり、かつベンジルアルコールを１０〜７０質量％含有することを特徴とする墨塗剤の水系剥離用処理剤。
［４］  項［１］から項［３］のいずれかに記載の墨塗剤の水系剥離用処理剤を用いて被処理物を浸漬剥離処理することを特徴とする墨塗剤の剥離方法。
【発明の効果】
【００１３】
本発明の墨塗剤の水系剥離用処理剤によれば、光学レンズ形状、寸法、外観やＡＲコートに影響なく、墨塗剤のみを除去でき、墨塗剤の剥離・除去後そのままで再利用でき、それも、シンナーや塩素系溶剤などより引火性、健康被害、環境への影響が少なく、低い温度条件の下で処理できるので作業性も良く、環境負荷を与えることなく、効率よく除去できる、墨塗剤の水系剥離用処理剤およびその墨塗剤の剥離方法を提供できる。  
【発明を実施するための形態】
【００１４】
以下に、本発明を具体的に説明する。本発明の墨塗剤の水系剥離用処理剤は、（ａ）成分として無機アルカリ剤のうち少なくとも１種からなるアルカリ成分に、（ｂ）成分としてベンジルアルコール、（ｃ）成分としてケイ酸塩、（ｄ）成分としてエチレングリコール、（ｅ）成分として安息香酸ナトリウムを含有し、残部水であることを特徴とする墨塗剤の水系剥離用処理剤であって、各種光学ガラスの製造工程での墨塗剤の除去に使用することができる。
【００１５】
本発明の墨塗剤の水系剥離用処理剤は、カメラ、顕微鏡、望遠鏡などに用いられる光学レンズに墨塗剤と呼ばれている内面反射防止塗料を光学レンズに塗布する工程での、塗布ミスによるリペアのための剥離用に用いることができる。処理対象としては墨塗剤が塗布され剥離する必要のあるものを処理対象とすることができる。
【００１６】
本発明の墨塗剤の水系剥離用処理剤の（ａ）成分として、無機アルカリ剤のうち少なくとも１種を用いる。無機アルカリ剤は墨塗剤を剥離するための作用を有している。また、水系剥離用処理剤のｐＨも調整している。（ａ）成分の無機アルカリ剤は、剥離用処理剤中に１．０〜５．０質量％含有することが好適であり、より好ましくは２．０〜５．０質量％剥離用処理剤中に含有させることができる。
【００１７】
無機アルカリ剤としては、水酸化ナトリウム、水酸化カリウム、炭酸ナトリウム、炭酸カリウム、炭酸水素ナトリウム、ホウ砂、ケイ酸ナトリウム（ＳｉＯ２／Ｎａ２Ｏ＝１／１〜４／１、好ましくは２／１〜２．５／１）等を挙げることができる。これらの中でも、剥離効果の点、入手の容易性及び経済性から、水酸化ナトリウム、水酸化カリウム、炭酸ナトリウム、炭酸カリウム、炭酸水素ナトリウムが好ましい。なかでも水酸化ナトリウム、水酸化カリウムが特に好ましい。
【００１８】
本発明の墨塗剤の水系剥離用処理剤は、（ｂ）成分としてベンジルアルコールを含有する。ベンジルアルコールは、無機アルカリ剤と同様、墨塗剤を剥離するための作用を有している。（ｂ）ベンジルアルコールは、剥離用処理剤中に１０〜７５質量％含有することが好適であり、好ましくは１０〜７０質量％、より好ましくは３０〜６５質量％含有することができる。
【００１９】
本発明の墨塗剤の水系剥離用処理剤は、（ｃ）成分としてケイ酸塩を含有する。ケイ酸塩は剥離する墨塗剤の下地層であるＡＲコートと呼ばれる反射防止膜を保護する役目を果たしている。反射防止膜は通常ＭｇＦ２やＳｉＯ２などの無機化合物を真空蒸着、スパッタ法などで形成されたり、又フッ素樹脂を用いた塗布法などで形成されているが、ケイ酸塩を含有することでＡＲコートには影響することなく、墨塗剤の剥離作用からのダメージを防ぐことができる。（ｃ）成分としてのケイ酸塩は、０．１〜５．０質量％含有することが好適であり、より好ましくは０．５〜３．０質量％含有することができる。
【００２０】
（ｃ）成分としてのケイ酸塩には、メタケイ酸ナトリウム、オルソケイ酸ナトリウムなどのケイ酸ナトリウム、ケイ酸カリウム、ケイ酸アンモニウム、ケイ酸カルシウム、ケイ酸アルミニウムなどが例示できる。これらのうちケイ酸ナトリウム、ケイ酸カリウムが好ましく用いられる。
【００２１】
本発明の墨塗剤の水系剥離用処理剤は、（ｄ）成分としてグリコール類中のエチレングリコールを含有する。（ｄ）成分としてのエチレングリコールは、（ｃ）成分と同様の反射防止膜を保護する役目を果たしている。エチレングリコールを含有することでＡＲコートには影響することなく、墨塗剤の剥離作用からのダメージを防ぐことができる。（ｄ）エチレングリコールは、５．０〜３５質量％含有することが好適であり、より好ましくは２０〜３５質量％含有することができる。
【００２２】
本発明の墨塗剤の水系剥離用処理剤は、（ｅ）成分として安息香酸ナトリウムを含有する。安息香酸ナトリウムは、ベンジルアルコール、水のための可溶化剤として作用する。また他の成分を配合する際の相溶性および剥離用処理剤の安定性を向上させることができる。（ｅ）安息香酸ナトリウムは、剥離用処理剤中に１．０〜２０質量％含有することが好適であり、より好ましくは１．０〜１０質量％含有することができる。
【００２３】
本発明の墨塗剤の水系剥離用処理剤は、（ａ）成分、（ｂ）成分、（ｃ）成分、（ｄ）成分、（ｅ）成分以外に水を含有させる。本発明の墨塗剤の水系剥離用処理剤を構成する水は、上記各成分を溶解し、剥離用処理剤を非危険物、非毒劇物とするためのものであり、（ａ）成分、（ｂ）成分、（ｃ）成分、（ｄ）成分、（ｅ）成分などを加えた残りの残部量含有することができる。水は、水道水、蒸留水、イオン交換水、純水等いずれでもかまわない。
【００２４】
本発明の墨塗剤の水系剥離用処理剤は、（ａ）成分〜（ｅ）成分、および水を含有するものである。更に、実質的に（ａ）成分〜（ｅ）成分と水のみからなるのがより好ましい。ここで「実質的に」は、剥離用処理剤が各種添加剤を含有してもよいが、主要成分としての（ａ）成分〜（ｅ）成分と水以外の成分を含有しないことを意味する。
【００２５】
本発明の墨塗剤の水系剥離用処理剤は、必要に応じて適宜、従来の剥離剤、洗浄剤などに配合されている各種添加剤、例えばｐＨ調整剤、酸化防止剤、防腐剤、防錆剤、紫外線吸収剤、粘度調整剤、増粘剤、顔料などの着色剤、消泡剤などを添加してもよい。添加剤の添加量は、本発明の剥離用処理剤の剥離作用、レンズや下地のＡＲコート材に影響しない範囲の量ならばかまわない。より好ましくは、０．１〜１０質量％である。
【００２６】
本発明の好ましい墨塗剤の水系剥離用処理剤としては、（ａ）無機アルカリ剤を１．０〜５．０質量％、（ｂ）ベンジルアルコールを１０〜７５質量％、（ｃ）ケイ酸塩を０．１〜５．０質量％、（ｄ）エチレングリコールを５．０〜３５質量％、（ｅ）安息香酸ナトリウムを１．０〜２０質量％含有し、残部水である配合割合を有する墨塗剤の水系剥離用処理剤である。
【００２７】
本発明の墨塗剤の水系剥離用処理剤は、水／安息香酸ナトリウムが３／７〜９／１であり、かつ（ｂ）ベンジルアルコールを１０〜７０質量％含有する配合割合を有する墨塗剤の水系剥離用処理剤であると剥離が１８０分以内の時間ですみ、かつ光学レンズ、下地への影響が非常に少なくダメージが発生しない処理が行える。水／安息香酸ナトリウムが７／３〜９／１であり、かつ（ｂ）ベンジルアルコールを３０〜６５質量％含有する配合割合を有する場合がより好ましい。
【００２８】
本発明の墨塗剤の水系剥離用処理剤を用いる処理方法は、特に限定されるものではなく、通常の光学ガラスの洗浄法に用いる方法を使用することができる。例えば、浸漬法、浸漬揺動法、超音波処理法、液中噴流法、スプレー法、手拭き法、枚葉式、バッチ式などの各種の処理方法、及びこれらを併用して使用できる。超音波処理を用いた浸漬法が特に好ましい。剥離処理したのち、溶剤、温水、常温の水などでリンスするなどの方法を連続的に行う方法が、効率の良い処理方法として挙げられる。また、リンスするすすぎ水としては、表面の汚染物を除去しうるものであれば特に限定されないが、例えば、超純水、純水、イオン交換水、蒸留水、通常の水道水などがリンス性の面から好ましい。  
【００２９】
本発明の墨塗剤の水系剥離用処理剤を用いる処理時間は、好ましくは１秒〜６時間、より好ましくは２秒〜３時間の処理時間である。剥離用処理剤を用いて剥離処理する際、常温、加温状態で行うことができる。なかでも室温以上５０℃に加温して剥離処理するのが、剥離効率からして好ましい。更に３０℃から５０℃に加温して超音波処理を併用した浸漬法で剥離処理するのが特に好ましい。なかでも、特に４０℃に加温して超音波処理を併用した浸漬法で剥離処理するのがより好ましい。
【００３０】
本発明の水系剥離用処理剤は、強アルカリ処理剤でありながら、墨塗剤と呼ばれている内面反射防止塗料を剥離するのに、光学レンズ形状、寸法、外観やＡＲコートに影響なく、墨塗剤のみを容易に除去できる。内面反射防止用塗料としては、市販されているものがあり、例えば、キャノン化成株式会社のＧＴ−７II、ＧＴ−２０、オリジン電気株式会社のレンズヨウクロＢ  ＮＯ．３として入手できる。本発明の水系剥離用処理剤はこれら墨塗剤による塗膜を剥離することができるが、これらに限らず内面反射防止用塗料として用いられた塗膜を剥離することができる。
【００３１】
本発明の水系剥離用処理剤は、従来の剥離用処理剤を用いる高温加熱下での剥離処理とは異なり、室温から５０℃程度の加温で効率よく容易に剥離処理ができる。剥離用処理剤を評価するのに、剥離性評価、剥離用処理剤への浸漬前後の反射率変化の評価、ＡＲコートのダメージ評価を用いて行った。
【００３２】
[剥離性評価]
レンズ母材として片面すりガラス（スタンダードテストピース社製２×５０×５０ｍｍ）のすり面２０×２０ｍｍの範囲に、墨塗剤としてキャノン化成株式会社製ＧＴ−７ＩＩ（主剤／硬化剤／シンナー重量比を８／１．４／１６として混合して使用）を０．１ｍＬを均一に塗布し１００℃において２時間硬化乾燥させてテストピースを作成した。作成したテストピースを、剥離用処理剤の液温を４０℃に保った浸漬槽に浸漬させて墨塗剤の剥離時間を測定した。浸漬槽には超音波振動装置（日本エマソン社製ＢＲＡＮＳＯＮＩＣ８５１０Ｊ−ＤＴＨ）を設け４４ｋＨｚ、１２．５Ｗ／Ｌで超音波振動を与えた。剥離性の評価は剥離時間により三段階評価で行った。
◎：良好（６０ｍｉｎ未満で剥離できた）
○：普通（６０〜１８０ｍｉｎで剥離できた）
×：不良（剥離するのに１８０ｍｉｎを越えていた）
【００３３】
[反射率変化の評価]   
口径３０φの両面ＡＲコート付き白板ガラス（大正光学社製）を、剥離用処理剤へ浸漬する前と、剥離用処理剤の液温を４０℃に保った浸漬槽に浸漬させて３時間浸漬後の反射率を測定し、その変化量（波長範囲４００−７００ｎｍ）が０．１５％未満を○、０．１５％以上を×として評価した。浸漬槽には超音波振動装置（日本エマソン社製ＢＲＡＮＳＯＮＩＣ８５１０Ｊ−ＤＴＨ）を設け４４ｋＨｚ、１２．５Ｗ／Ｌで超音波振動を与えた。反射率の測定には、コニカミノルタ社製ＣＭ−５  ＳＣI方式を用いた。ＡＲコート付き白板ガラスは、ガラス母材にＡｌ２Ｏ３／ＺｒＯ２蒸着膜、ＴｉＯ２／Ａｌ２Ｏ３／ＺｒＯ２蒸着膜、ＴｉＯ２／Ａｌ２Ｏ３／ＺｒＯ２蒸着膜、ＴｉＯ２／ＭｇＦ２蒸着膜が形成されている白板ガラスである。
【００３４】
[ＡＲコートのダメージ評価]
反射率変化の評価で用いたと同じ口径３０φの両面ＡＲコート付き白板ガラス（大正光学社製）を、剥離用処理剤の液温を４０℃に保った浸漬槽に浸漬させて３時間浸漬処理し、処理後ＡＲコートの膜剥がれの有無を目視観察した。浸漬槽には超音波振動装置（日本エマソン社製ＢＲＡＮＳＯＮＩＣ８５１０Ｊ−ＤＴＨ）を設け４４ｋＨｚ、１２．５Ｗ／Ｌで超音波振動を与えた。ＡＲコートのダメージ評価は、膜剥がれの有無の目視観察により、二段階評価を行った。
○：外観の変化ない（膜剥がれがなし）
×：膜剥がれがある
【実施例】
【００３５】
以下には、実施例を挙げて本発明を具体的に説明するが、本発明はそれらに限定されるものではない。
【００３６】
［実施例１］    
（ａ）無機アルカリ剤として、水酸化カリウム１．０質量％、（ｂ）ベンジルアルコール（ＢｚＯＨ）を５０．０質量％、（ｃ）成分としてケイ酸カリウムを１．０質量％、（ｄ）エチレングリコールを１４．５質量％、（ｅ）安息香酸ナトリウム８．８質量％、残部として水を混合し水系剥離用処理剤１を調製した。水系剥離用処理剤１を用いて上記剥離性評価、反射率変化評価を行った。その結果を成分配合とともに表１に示す。また、ＡＲコートのダメージ評価をしたところ、膜剥がれがなく外観上変化がなかった。
【００３７】
［実施例２］   
（ａ）無機アルカリ剤として、水酸化カリウム１．５質量％、（ｂ）ベンジルアルコールを５０．０質量％、（ｃ）成分としてケイ酸カリウムを１．０質量％、（ｄ）エチレングリコールを１４．５質量％、（ｅ）安息香酸ナトリウム８．８質量％、残部として水を混合し水系剥離用処理剤２を調製した。水系剥離用処理剤２を用いて上記剥離性評価、反射率変化評価を行った。その結果を成分配合とともに表１に示す。
【００３８】
［実施例３］ 
（ａ）無機アルカリ剤として、水酸化カリウム２．０質量％、（ｂ）ベンジルアルコールを５０．０質量％、（ｃ）成分としてケイ酸カリウムを１．０質量％、（ｄ）エチレングリコールを１４．５質量％、（ｅ）安息香酸ナトリウム８．８質量％、残部として水を混合し水系剥離用処理剤３を調製した。水系剥離用処理剤３を用いて上記剥離性評価、反射率変化評価を行った。その結果を成分配合とともに表１に示す。    
【００３９】
［実施例４］   
（ａ）無機アルカリ剤として、水酸化カリウム２．５質量％、（ｂ）ベンジルアルコールを５０．０質量％、（ｃ）成分としてケイ酸カリウムを１．０質量％、（ｄ）エチレングリコールを１４．５質量％、（ｅ）安息香酸ナトリウム８．８質量％、残部として水を混合し水系剥離用処理剤４を調製した。水系剥離用処理剤４を用いて上記剥離性評価、反射率変化評価を行った。その結果を成分配合とともに表１に示す。
【００４０】
［実施例５］ 
（ａ）無機アルカリ剤として、水酸化カリウム３．０質量％、（ｂ）ベンジルアルコールを５０．０質量％、（ｃ）成分としてケイ酸カリウムを１．０質量％、（ｄ）エチレングリコールを１４．５質量％、（ｅ）安息香酸ナトリウム８．８質量％、残部として水を混合し水系剥離用処理剤５を調製した。水系剥離用処理剤５を用いて上記剥離性評価、反射率変化評価を行った。その結果を成分配合とともに表１に示す。
【００４１】
［実施例６］   
（ａ）無機アルカリ剤として、水酸化カリウム４．０質量％、（ｂ）ベンジルアルコールを５０．０質量％、（ｃ）成分としてケイ酸カリウムを１．０質量％、（ｄ）エチレングリコールを１４．５質量％、（ｅ）安息香酸ナトリウム８．８質量％、残部として水を混合し水系剥離用処理剤６を調製した。水系剥離用処理剤６を用いて上記剥離性評価、反射率変化評価を行った。その結果を成分配合とともに表１に示す。
【００４２】
［実施例７］ 
（ａ）無機アルカリ剤として、水酸化カリウム５．０質量％、（ｂ）ベンジルアルコールを５０．０質量％、（ｃ）成分としてケイ酸カリウムを１．０質量％、（ｄ）エチレングリコールを１４．５質量％、（ｅ）安息香酸ナトリウム８．８質量％、残部として水を混合し水系剥離用処理剤７を調製した。水系剥離用処理剤７を用いて上記剥離性評価、反射率変化評価を行った。その結果を成分配合とともに表１に示す。
【００４３】
【表１】
2018024724.tif 000002
【００４４】
（ｂ）成分〜（ｅ）成分の含有量は一定で、無機アルカリ剤の含有量を１．０〜１．５質量％とした実施例１〜２の剥離性評価は普通であり、６０〜１８０分で剥離できていた。無機アルカリ剤の含有量を２．０質量％〜５．０質量％とした実施例３〜７は、剥離性の評価は良好であり、６０分以内には剥離できていた。また、実施例１〜７とも反射率変化評価は３時間浸漬処理しても０．１５％未満であった。
【００４５】
［比較例１］     
（ｂ）ベンジルアルコールを５０．０質量％、ｍ−キシレンスルホン酸ナトリウムを１５質量％、残部として水を混合し水系剥離用処理剤８を調製した。水系剥離用処理剤８を用いて上記剥離性評価、ＡＲコートのダメージ評価を行った。その結果を成分配合とともに表２に示す。
【００４６】
［比較例２］     
（ｂ）ベンジルアルコールを５０．０質量％、（ｅ）安息香酸ナトリウムを１５質量％、残部として水を混合し水系剥離用処理剤９を調製した。水系剥離用処理剤９を用いて上記剥離性評価、ＡＲコートのダメージ評価を行った。その結果を成分配合とともに表２に示す。
【００４７】
［比較例３］     
（ａ）無機アルカリ剤として、水酸化カリウム５．０質量％、（ｂ）ベンジルアルコールを４１質量％、（ｅ）安息香酸ナトリウムを２０質量％、残部として水を混合し水系剥離用処理剤１０を調製した。水系剥離用処理剤１０を用いて上記剥離性評価、ＡＲコートのダメージ評価を行った。その結果を成分配合とともに表２に示す。
【００４８】
【表２】
2018024724.tif 000003
【００４９】
比較例１は可溶化剤としてｍ−キシレンスルホン酸Ｎａを用いた従来の中性剥離剤であるが、剥離性の評価は不良、ＡＲコートのダメージ評価は３時間浸漬処理すると、目視によるＡＲコート膜の剥がれが観察された。比較例２は、比較例１の可溶化剤を安息香酸ナトリウムに変えたものであるが、剥離性の評価が不良であり、中性の剥離剤では墨塗剤の剥離が満足できるものではないことがわかる。比較例３は、無機アルカリ剤を含有するが、（ｃ）成分のケイ酸塩と（ｄ）エチレングリコールを含まない処理剤である。剥離性の評価は良好であるが、ＡＲコートのダメージ評価は３時間浸漬処理すると、目視によるＡＲコート膜の剥がれが観察された。このことは、（ｃ）成分のケイ酸塩と（ｄ）エチレングリコールがＡＲコートのダメージを防ぐ作用を有していることが理解できる。
【００５０】
［実施例８〜１４］    
（ａ）無機アルカリ剤として、水酸化カリウム２．５質量％として、（ｃ）成分としてケイ酸カリウムを０．５質量％〜２．０質量％にかえ、（ｄ）エチレングリコールを２０．０質量％、２２．５質量％とし、（ｂ）ベンジルアルコールの含有量を調整して水系剥離用処理剤１１〜１７を調製した。水系剥離用処理剤１１〜１７を用いて上記剥離性評価、ＡＲコートのダメージ評価、反射率変化の評価を行った。その結果を成分配合とともに表３に示す。水系剥離用処理剤１１〜１７を順に実施例８〜１４とする。
【００５１】
【表３】
2018024724.tif 000004
【００５２】
無機アルカリ剤の含有量を２．５質量％と一定にし、（ｃ）成分のケイ酸塩の含有量を１．０〜２．０％を変えた実施例８〜１４は、剥離性評価  ○：普通であり、ＡＲコートのダメージ評価は３時間浸漬処理しても外観上変化はなかった。また、実施例８〜１４とも、反射率変化の評価でも変化量が０．１５％未満であった。
【００５３】
［実施例１５〜２０］     
（ａ）無機アルカリ剤として、水酸化カリウム５．０質量％、（ｃ）成分としてケイ酸カリウムを０．５質量％〜３．０質量％にかえ、（ｄ）エチレングリコールを３２．５質量％とし、（ｂ）ベンジルアルコールの含有量を調整して水系剥離用処理剤１９〜２４を調製した。水系剥離用処理剤１９〜２４を用いて上記剥離性評価、ＡＲコートのダメージ評価、反射率変化の評価を行った。その結果を成分配合とともに表４に示す。水系剥離用処理剤１９〜２４を順に、実施例１５〜２０とする。
【００５４】
【表４】
2018024724.tif 000005
【００５５】
無機アルカリ剤の含有量を５．０質量％、（ｄ）エチレングリコールを３２．５質量％とし、（ｃ）成分のケイ酸塩の含有量を０．５〜３．０％を変えた実施例１５〜２０は、剥離性評価  ○：普通であり、ＡＲコートのダメージ評価は３時間浸漬処理しても外観上変化はなかった。また、実施例１５〜２０とも、反射率変化の評価でも変化量が０．１５％未満であった。
【００５６】
［実施例２１〜２２、比較例４］     
（ａ）無機アルカリ剤として、水酸化カリウム５．０質量％、（ｃ）成分としてケイ酸カリウムを２．５質量％、３．０質量％とかえ、（ｄ）エチレングリコールを３０．０質量％とし、（ｂ）ベンジルアルコールの含有量を調整して水系剥離用処理剤２５、２６を調製した。水系剥離用処理剤２５、２６を用いて上記剥離性評価、ＡＲコートのダメージ評価、反射率変化の評価を行った。その結果を成分配合とともに表５に示す。水系剥離用処理剤２５、２６を順に実施例２１、２２とする。（ｃ）成分としてケイ酸カリウムを添加せず調整した水系剥離用処理剤１８を比較例４とする。
【００５７】
【表５】
2018024724.tif 000006
【００５８】
無機アルカリ剤の含有量を５．０質量％、（ｄ）エチレングリコールの含有量を３０．０質量％とし、（ｃ）成分のケイ酸塩の含有量を２．５〜３．０質量％に変えた実施例２１〜２２は、剥離性評価  ○：普通であり、ＡＲコートのダメージ評価は３時間浸漬処理しても外観上変化はなかった。また、実施例２１〜２２とも、反射率変化の評価でも変化量が０．１５％未満であった。（ｃ）成分のケイ酸塩の含有量を０とした比較例４は、ＡＲコートのダメージ評価は３時間浸漬処理すると、膜剥がれが生じてしまい、また、反射率変化の評価でも変化量が０．１５％以上でありＡＲコート自体へのダメージは大きいものであった。
【００５９】
［実施例２３〜２７］     
（ａ）無機アルカリ剤として、水酸化カリウム２．５質量％、（ｃ）成分としてケイ酸カリウムを１．０質量％、（ｄ）エチレングリコールを２０．０質量％とし、水／安息香酸ナトリウムの比率を７／３〜９／１に調整し、更にベンジルアルコールの含有量を調整して水系剥離用処理剤２７〜３１を調製した。水系剥離用処理剤２７〜３１を用いて上記剥離性評価、ＡＲコートのダメージ評価、反射率変化の評価を行った。水系剥離用処理剤２７〜３１を順に実施例２３〜２７とし、その結果を成分配合とともに表６に示す。
【００６０】
【表６】
2018024724.tif 000007
【００６１】
水／安息香酸ナトリウムの比率を７／３〜９／１に調整し、更にベンジルアルコールの含有量を３０〜６５質量％に調整すると剥離性の評価は良好で、ＡＲコートのダメージ評価は３時間浸漬処理しても外観上変化はなかった。また、反射率変化の評価でも変化量が０．１５％未満であった。同じく、水／安息香酸ナトリウムの比率を５／５〜９／１に調整し、更にベンジルアルコールの含有量を１０〜７０質量％に調整しても剥離性の評価、ＡＲコートのダメージ評価、反射率変化の評価は問題なく良好であった。
【産業上の利用可能性】
【００６２】
カメラ、顕微鏡、望遠鏡などに用いられる光学レンズに塗布した墨塗剤の剥離用であって、本発明は、光学レンズ形状、寸法、外観やＡＲコートに影響なく、墨塗剤のみを除去するために使用する墨塗剤の水系剥離処理剤であって、その剥離処理工程で用いることができる。